ЭЛЕКТРОЛЮМИНЕСЦЕНТНАЯ СИСТЕМА И СПОСОБ
ELECTROLUMINESCENT SYSTEM AND METHOD

Настоящая заявка является частично продолжающей заявкой США No. 14/736,936, подана 11 июня 2015 г., все содержание которой включено сюда путем ссылки.
Область техники
Настоящее изобретение относится к способу изготовления электролюминесцентных систем, содержащих нижний объединительный электродный слой и верхний электродный слой, причем эти нижний и верхний электродные слои могут быть соединены с электрическим задающим контуром. Между нижним и верхним электродными слоями расположены один или несколько функциональных слоев с образованием по меньшей мере одной электролюминесцентной области.
Уровень техники
С 1980-х годов электролюминесцентная (EL) технология получила широкое распространение при изготовлении дисплеев, где относительно низкое энергопотребление, относительная высокая яркость и способность изготовления в виде тонких пленок доказали предпочтительность этой технологии перед светодиодами (LED) и лампами накаливания для множества применений.
Коммерческие электролюминесцентные устройства традиционно изготавливались с использованием процессов нанесения покрытий с помощью ножевого устройства и печати, таких как трафаретная печать или, в последнее время, струйная печать. Для применений, требующих относительно планарных электролюминесцентных устройств, эти процессы работали сравнительно хорошо, поскольку они сами по себе хорошо подходят для крупносерийного и массового производства с относительно эффективным и надежным контролем качества.
Однако традиционным процессам присущи самоограничения, препятствующие или затрудняющие их использование в приложениях, где желательно нанести электролюминесцентное устройство на поверхность со сложной профилированной топологией, такой как выпуклые, вогнутые и отвернутые назад поверхности. Были разработаны решения, частично решающие эту проблему, согласно которым на поверхность наносят относительно тонкопленочный электролюминесцентный (EL) слой-«аппликацию», который затем заключают в полимерную матрицу. Несмотря на определенный успех, решениям этого типа присущи определенные недостатки. Во-первых, в то время как такие аппликации могут в достаточной степени соответствовать форме поверхностей с умеренными выпуклостями/вогнутостями, они не способны соответствовать форме кривых с изгибами малого радиуса без растяжения или сморщивания. Кроме того, аппликация сама по себе не образует ни химических, ни механических связей с покрывающим полимером, по существу оставаясь чужеродным объектом, заключенным в герметизирующую матрицу. Эти недостатки создают трудности, как при изготовлении устройств, так и при обеспечении срока службы продукции, поскольку электролюминесцентные лампы заключенные аппликацией в матрицу, нанесенной на сложную топографию, сложно изготавливать и они могут отслаиваться под воздействием механических напряжений, термических напряжений и продолжительного облучения ультрафиолетовыми лучами.
Сущность изобретения
Согласно одному из вариантов настоящего изобретения, предложен способ, позволяющий нанести (как «краску») электролюминесцентное (EL) устройство на поверхность, т.е. на подложку, целевого объекта, на которой нужно выполнить это электролюминесцентное (EL) устройство. Настоящее изобретение применимо к подложке в последовательности слоев, где каждый слой выполняет конкретную функцию.
В различных описываемых здесь вариантах нанесенное распылением конформное покрытие содержит следующие компоненты, входящие в состав разнообразных слоев в разных количествах, как описывается здесь: электропроводный компонент, компонент растворителя восстановителя для содействия осаждению и текучести после осаждения, пигментный компонент с высокой диэлектрической проницаемостью, электролюминесцентный пигментный компонент и пленкообразующий связующий компонент, образующие пленку, растекающуюся равномерно и стабильно при напылении на поверхность объекта; разнообразные компоненты иногда описаны в вместе с каким-либо слоем (например, электропроводный компонент наружного слоя).
Согласно одному из вариантов, имеется обладающий собственной электропроводностью и по существу прозрачный наружный слой, содержащий электропроводный компонент, компонент растворителя восстановителя и связующий компонент; обладающий собственной электропроводностью внутренний слой, содержащий компонент растворителя восстановителя, связующий компонент и электропроводный компонент; первый промежуточный слой, расположенный между внутренним и наружным слоями и дополнительно содержащий компонент растворителя восстановителя, связующий компонент и пигментный компонент с высокой диэлектрической проницаемостью, этот первый промежуточный слой предназначен для изоляции наружного слоя от внутреннего слоя, причем пленка растекается с образованием гладкой пленки, которая полностью покрывает внутренний слой, чтобы не допустить прямого электрического соединения между электропроводными слоями; и второй промежуточный слой, расположенный между внутренним и наружным слоями и дополнительно содержащий компонент растворителя восстановителя, связующий компонент, электролюминесцентный пигментный компонент, указанный второй промежуточный слой предназначен для растекания после осаждения таким образом, что электролюминесцентный пигмент диспергируется в ровном и однородном слое при отверждении пленки с обеспечением эффекта равномерного свечения при возбуждении.
В одном из вариантов нанесенное распылением конформное покрытие содержит обладающий собственной электропроводностью и по существу прозрачный наружный слой; обладающий собственной электропроводностью внутренний слой; первый промежуточный слой, расположенный между внутренним и наружным слоями; и второй промежуточный слой, расположенный между внутренним и наружным слоями.
Указанный обладающий собственной электропроводностью и по существу прозрачный наружный слой содержит 2-12 мас.% обладающего собственной электропроводностью полимерного компонента, такого как PEDOT:PSS или другой обладающий собственной электропроводностью полимер, обычно 3%-5%; 55-80% мас.% компонента растворителя восстановителя, обычно 70-75%, способствующий осаждению и растеканию наружного слоя после осаждения, причем указанный растворитель восстановителя функционально совместим с выбранной связующей системой и потенциально - с обладающим собственной электропроводностью полимером, а компонент восстановителя содержит одно или более из толуола, ксилола, ацетона, нафты, уайт-спирита, метилэтилкетона, воды, этанола, изопропилового спирта, н-бутилового спирта, метанола, этилбензола, кумола, растворителя Solane, н-пропилацетата, метилацетата, метилциклогексана, п-трифторметилфенилхлорида и п-хлорбензотрифторида или другой летучий растворитель, обычно в соотношении 15-30 мас.% этанола, 15-25 мас.% метилацетата, 15-25 мас.% п-хлорбензотрифторида и 15-25 мас.% воды; и 10-30 мас.% пленкообразующего связующего компонента, предпочтительно 10-15%, который совместим с обладающим собственной электропроводностью полимером и образует пленку, текущую равномерно и стабильно при напылении на поверхность объекта, при этом указанный связующий компонент содержит одно или более из акрилового связующего, полиуретана, винилового связующего, латекса, ацетобутирата целлюлозы или другого связующего, предпочтительно полиуретан или акриловое связующее. Наружный слой имеет толщину в диапазоне от 0,0002'' до 0,0006'', обычно 0,0005'', и удельное электрическое сопротивление меньше 2000 Ом/квадратный метр.
Обладающий собственной электропроводностью внутренний слой содержит 40-75 мас.% указанного компонента растворителя восстановителя, обычно 55%-65%, причем растворитель восстановителя представляет собой обычно либо 50-70% н-бутилацетата и 30-50% ксилола или 50-70% метилацетата и 30-50% ксилола; 20-35 мас.% указанного связующего компонента, обычно 20-25%, и предпочтительно акриловое или полиуретановое связующее; 20-50% мас.% электропроводного пигментного компонента, обычно 30%-40%, причем этот электропроводный пигментный компонент включает какое-либо одно или более из серебряных чешуек, серебряных нанопроволок, серебряных наночастиц, медных чешуек, медных нанопроволок, медных наночастиц, никелевых чешуек, никелевых нанопроволок, никелевых наночастиц, покрытых серебром медных чешуек, покрытых серебром медных нанопроволок, углеродных нанотрубок, графена, покрытых металлом частиц или других обладающих собственной электропроводностью частиц, обычно серебряных чешуек или покрытых серебром медных чешуек. Внутренний слой имеет толщину в диапазоне от 0,0005'' до 0,002'', обычно 0,001'', и удельное электрическое сопротивление меньше 20 Ом/квадратный метр.
Первый промежуточный слой расположен между внутренним и наружным слоями и дополнительно содержит 45-80 мас.% компонента растворителя восстановителя, обычно 60%-65%, причем растворитель восстановителя представляет собой обычно либо 50-70% н-бутилацетата и 30-50% ксилола, либо 50-70% метилацетата и 30-50% ксилола; 10-35 мас.% связующего компонента, обычно 15-20%, и предпочтительно акриловое или полиуретановое связующее; 20-50 мас.% пигментного компонента с высокой диэлектрической проницаемостью, обычно 35%-45%, причем этот пигментный компонент с высокой диэлектрической проницаемостью содержит какое-либо одно или более из титаната бария, титаната стронция, диоксида титана, цирконата титаната свинца, оксида тантала, оксида алюминия или другого твердого материала с высокой диэлектрической проницаемостью. Первый промежуточный слой имеет толщину в диапазоне от 0,0005'' до 0,002'', обычно 0,001'', и обеспечивает изоляцию наружного слоя от внутреннего слоя, причем пленка промежуточного слоя растекается в виде гладкой пленки, которая полностью покрывает внутренний слой, чтобы не допустить прямого электрического соединения между электропроводными слоями.
2
3
2
4
2
4
2
7
2
4
2
5
Второй промежуточный слой расположен между внутренним и наружным слоем и дополнительно содержит 40-80 мас.% указанного компонента растворителя восстановителя, обычно 60%-65%, причем растворитель восстановителя обычно содержит 50-70% н-бутилацетата и 30-50% ксилола, либо 50-70% метилацетата и 30-50% ксилола; 10-35 мас.% указанного связующего компонента, обычно 15-20%, и предпочтительно акриловое или полиуретановое связующее; 20-50 мас.% электролюминесцентного пигментного компонента, обычно 35%-45%, причем указанный электролюминесцентный пигментный компонент содержит какое-либо одно или более из люминофоров на основе легированного металлом сульфида цинка, люминофоров на основе легированного металлом селенида цинка, легированные металлом или естественные кристаллические оксиды, такие как GaO, ZnGaO, CaGaO, ZnSiO, ZnSiO, YSiO, и оксидные люминофоры на основе Sr, Ga, Ва и Eu в некоторых сочетаниях, либо другие электролюминесцентные люминофоры. Электролюминесцентный пигментный компонент имеет толщину в диапазоне от 0,001'' до 0,003'', обычно 0,002'', и способен растекаться после осаждения таким образом, что этот электролюминесцентный пигмент диспергируется в виде ровного и однородного слоя, когда пленка отверждается для получения эффекта равномерного свечения при возбуждении.
В одном из вариантов прозрачный электропроводный компонент наружного слоя содержит указанный электропроводный пигментный компонент и имеет толщину в диапазоне от 0,001'' до 0,002'' и удельное электрическое сопротивление меньше 100 Ом/квадратный метр.
В одном из вариантов электропроводный компонент внутреннего слоя содержит обладающий собственной электропроводностью полимер, такой как PEDOT:PSS или другой обладающий собственной электропроводностью полимер, и имеет толщину слоя в диапазоне от 0,0002'' до 0,001'' и удельное электрическое сопротивление меньше 2000 Ом/квадратный метр.
В одном из вариантов первый промежуточный слой расположен между указанным внутренним слоем и указанным вторым промежуточным слоем, а указанный второй промежуточный слой расположен между указанным наружным слоем и первым промежуточным слоем.
В одном из вариантов, указанные первый промежуточный слой и второй промежуточный слой смешаны в одном слое (комбинированный промежуточный слой) и их распыляют одновременно, причем комбинированный промежуточный слой содержит 40-80 мас.% указанного компонента растворителя восстановителя, обычно 60%-65%, причем растворитель восстановителя обычно представляет собой либо 50-70% н-бутилацетата и 30-50% ксилола, либо 50-70% метилацетата и 30-50% ксилола; 10-35 мас.% указанного связующего компонента, обычно 15-20%, и предпочтительно акриловое или полиуретановое связующее; 10-30 мас.% электролюминесцентного пигментного компонента, обычно 15%-25%; 10-25 мас.% пигментного компонента с высокой диэлектрической проницаемостью, обычно 15%-20%; и имеет толщину в диапазоне от 0,002'' до 0,004'', обычно 0,002''; этот комбинированный промежуточный слой предназначен для растекания после нанесения таким образом, что электролюминесцентный пигмент диспергируется в виде ровного и однородного слоя, когда пленка отверждается, для получения эффекта равномерного свечения при возбуждении, и при этом пленка растекается с образованием гладкой пленки, которая полностью покрывает внутренний слой, чтобы не допустить прямого электрического соединения между электропроводными слоями.
В одном из вариантов распыляемое конформное покрытие наносят посредством напыления в малом объеме при высоком давлении, причем каждое покрытие распыляют сжатым воздухом и осаждают таким образом на конформную подложку, и покрытие после осаждения растекается для достижения заданной толщины пленки.
В одном из вариантов распыляемое конформное покрытие наносят способом аэрозольного распыления, где каждое покрытие распыляют внутри контейнера посредством пропеллента, обычно пропана, и осаждают таким образом на конформную подложку, так что покрытие растекается после осаждения для достижения заданной толщины пленки.
В одном из вариантов распыляемое конформное покрытие осаждают способом электростатического распыления, когда каждое покрытие распыляют сжатым воздухом и осаждают таким образом на заряженную поверхность конформной подложки, и затем покрытие растекается после осаждения для достижения заданной толщины пленки.
Краткое описание чертежей
Другие признаки вариантов настоящего изобретения станут очевидными для специалистов в данной области из прочтения настоящего описания и формулы изобретения со ссылками на прилагаемые чертежи, на которых:
Фиг. 1 представляет схематическое изображение слоев электролюминесцентной лампы согласно одному из вариантов настоящего изобретения.
Фиг. 2 представляет схематическое изображение электролюминесцентной лампы согласно другому варианту настоящего изобретения.
Фиг. 3 представляет схематическое изображение слоев электролюминесцентной лампы согласно еще одному другому варианту настоящего изобретения.
Подробное описание изобретения
В последующем описании одинаковые ссылочные обозначения использованы для указания одинаковых элементов и структур на разных чертежах. Также термины «transparent» и «clear» (прозрачный) в общем случае обозначают способность слоистого материала пропускать свет без значительного поглощения и включает характеристики светопрозрачности. Для целей используемых здесь термины «пленка», «слой» и «покрытие» используются взаимозаменяемо для описания нанесенного слоя материала в электролюминесцентном устройстве.
Хотя настоящее изобретение показано и описано в отношении подробных вариантов его, для специалиста в данной области понятно, что изменения в форму и подробности могут быть внесены, не отступая от объема формулы изобретения.
В одном из вариантов нанесенное распылением конформное покрытие 920 содержит обладающий собственной электропроводностью и по существу прозрачный наружный слой 460, содержащий 2-12 мас.% электропроводного компонента наружного слоя, 55-80 мас.% компонента растворителя восстановителя, способствующего осаждению слоя и растеканию наружного слоя 460 после осаждения и 10-30 мас.% пленкообразующего связующего компонента, образующего пленку, растекающуюся равномерно и стабильно при распылении на поверхность объекта; обладающий собственной электропроводностью внутренний слой 400 содержит 40-75 мас.% компонента растворителя восстановителя, 20-35 мас.% связующего компонента, 20-50 мас.% электропроводного компонента внутреннего слоя; первый промежуточный слой 420, расположен между внутренним и наружным слоями 400, 460 и дополнительно содержит 45-80 мас.% компонента растворителя восстановителя, 10-35 мас.% связующего компонента, 20-50 мас.% пигментного компонента с высокой диэлектрической проницаемостью, причем первый промежуточный слой 420 обеспечивает изоляцию наружного слоя 460 от внутреннего слоя 400, причем пленка промежуточного слоя растекается с образованием гладкой пленки, которая полностью покрывает внутренний слой 400, чтобы не допустить прямого электрического соединения между электропроводными слоями 400, 460; второй промежуточный слой 440 расположен между внутренним и наружным слоями 300, 460 и дополнительно содержит 40-80 мас.% компонента растворителя восстановителя, 10-35 мас.% связующего компонента, 20-50 мас.% электролюминесцентного пигментного компонента, второй промежуточный слой 460 растекается после осаждения таким образом, что электролюминесцентный диспергируется в ровном и однородном слое при отверждении пленки с обеспечением эффекта равномерного свечения при возбуждении.
2
3
2
4
2
4
2
7
2
4
2
5
В одном из вариантов нанесенное распылением конформное покрытие 920 содержит обладающий собственной электропроводностью и по существу прозрачный наружный слой 460, содержащий 2-12 мас.% электропроводного компонента наружного слоя, 55-80 мас.% компонента растворителя восстановителя, способствующего осаждению и растеканию после осаждения наружного слоя 460, компонент растворителя восстановителя содержит одно или более из толуола, ксилола, ацетона, нафты, уайт-спирита, метилэтилкетона, воды, этанола, изопропилового спирта, н-бутилового спирта, метанола, этилбензола, кумола, растворителя Solane, н-пропилацетата, метилацетата, метилциклогексана, п-трифторметилфенилхлорида и п-хлорбензотрифторида или другой летучий растворитель, обычно в соотношении 15-30 мас.% этанола, 15-25 мас.% метилацетата, 15-25 мас.% п-хлорбензотрифторида и 15-25 мас.% воды; и 10-30 мас.% пленкообразующего связующего компонента, образующего пленку, которая растекается равномерно и стабильно при распылении на поверхность объекта, наружный слой 460 имеет толщину в диапазоне от 0,0002'' до 0,0006'', наружный слой 460 имеет удельное электрическое сопротивление меньше 2000 Ом/квадратный метр; обладающий собственной электропроводностью внутренний слой 400 содержит 40-75 мас.% компонента растворителя восстановителя, 20-35 мас.% связующего компонента, 20-50 мас.% электропроводного компонента внутреннего слоя 400, имеющего толщину в диапазоне от 0,0005'' до 0,002''; наружный слой 460 имеет удельное электрическое сопротивление меньше 20 Ом/квадратный метр; первый промежуточный слой 420 расположен между внутренним и наружным слоями 400, 460 и дополнительно содержит 45-80 мас.% компонента растворителя восстановителя, 10-35 мас.% связующего компонента, 20-50 мас.% пигментного компонента с высокой диэлектрической проницаемостью, причем пигментный компонент с высокой диэлектрической проницаемостью содержит какое-либо одно или более из титаната бария, титаната стронция, диоксида титана, цирконата титаната свинца, оксида тантала, оксида алюминия или другие материалы с высокой диэлектрической проницаемостью, первый промежуточный слой 420 имеет толщину в диапазоне от 0,0005'' до 0,002'', первый промежуточный слой 420 обеспечивает изоляцию наружного слоя 460 от внутреннего слоя 400, причем пленка промежуточного слоя растекается с образованием гладкой пленки, которая полностью покрывает внутренний слой, чтобы не допустить прямого электрического соединения между электропроводными слоями 400, 460; второй промежуточный слой 440 расположен между внутренним и наружным слоями 400, 460 и дополнительно содержит 40-80 мас.% компонента растворителя восстановителя, 10-35 мас.% связующего компонента, 20-50 мас.% электролюминесцентного пигментного компонента, причем электролюминесцентный пигментный компонент содержит какое-либо одно или более из люминофоров на основе легированного металлом сульфида цинка, люминофоров на основе легированного металлом селенида цинка, легированных металлом или естественных кристаллических оксидов, таких как GaO, ZnGaO, CaGaO, ZnSiO, ZnSiO, YSiO, и оксидных люминофоров на основе Sr, Ga, Ва и Eu в некоторых сочетаниях, либо других электролюминесцентных люминофоров. Второй промежуточный слой 440 растекается после осаждения таким образом, что электролюминесцентный пигмент диспергируется в ровном и однородном слое, когда пленка отверждается, с обеспечением эффекта равномерного свечения при возбуждении.
В одном из вариантов электропроводный компонент наружного слоя представляет собой электропроводный пигментный компонент; электропроводный компонент внутреннего слоя представляет собой обладающий собственной электропроводностью полимерный компонент.
В одном из вариантов обладающий собственной электропроводностью полимерный компонент представляет собой PEDOT:PSS; электропроводный пигментный компонент включает какое-либо одно или более из серебряных чешуек, серебряных нанопроволок, серебряных наночастиц, медных чешуек, медных нанопроволок, медных наночастиц, никелевых чешуек, никелевых нанопроволок, никелевых наночастиц, покрытых серебром медных чешуек, покрытых серебром медных нанопроволок, углеродных нанотрубок, графена, покрытых металлом частиц или других обладающих собственной электропроводностью частиц, обычно серебряных чешуек или покрытых серебром медных чешуек.
В одном из вариантов электропроводный компонент наружного слоя представляет собой обладающий собственной электропроводностью полимерный компонент; электропроводный компонент внутреннего слоя представляет собой электропроводный пигментный компонент.
В одном из вариантов обладающий собственной электропроводностью полимерный компонент представляет собой PEDOT:PSS; электропроводный пигментный компонент включает какое-либо одно или более из серебряных чешуек, серебряных нанопроволок, серебряных наночастиц, медных чешуек, медных нанопроволок, медных наночастиц, никелевых чешуек, никелевых нанопроволок, никелевых наночастиц, покрытых серебром медных чешуек, покрытых серебром медных нанопроволок, углеродных нанотрубок, графена, покрытых металлом частиц или других обладающих собственной электропроводностью частиц, обычно серебряных чешуек или покрытых серебром медных чешуек.
В одном из вариантов пленкообразующий связующий компонент совместим с обладающим собственной электропроводностью полимерным компонентом; компонент растворителя восстановителя функционально совместим с пленкообразующим связующим компонентом и с обладающим собственной электропроводностью полимерным компонентом.
В одном из вариантов наружный слой 460 дополнительно содержит 3-5 мас.% электропроводного компонента наружного слоя.
В одном из вариантов наружный слой 460 дополнительно содержит 70-75 мас.% компонента растворителя восстановителя.
В одном из вариантов связующий компонент наружного слоя 460 включает какое-либо одно или более из акрилового связующего, полиуретана, винилового связующего, латекса, ацетобутирата целлюлозы или другого связующего, предпочтительно полиуретана или акрилового связующего.
В одном из вариантов наружный слой 460 дополнительно содержит 10-15 мас.% пленкообразующего связующего компонента.
В одном из вариантов наружный слой 460 имеет толщину равную по существу 0,0005''.
В одном из вариантов компонент растворителя восстановителя внутреннего слоя 400 дополнительно содержит 50-70% н-бутилацетата и 30-50% ксилола.
В одном из вариантов, компонент растворителя восстановителя внутреннего слоя 400 дополнительно содержит 50-70% метилацетата и 30-50% ксилола.
В одном из вариантов, обладающий собственной электропроводностью внутренний слой 400 дополнительно содержит 55%-65 мас.% компонента растворителя восстановителя.
В одном из вариантов, внутренний слой 400 дополнительно содержит 20-25 мас.% связующего компонента.
В одном из вариантов, связующий компонент внутреннего слоя 400 дополнительно содержит акриловый полимер.
В одном из вариантов, связующий компонент внутреннего слоя 400 дополнительно содержит полиуретан.
В одном из вариантов, внутренний слой 400 дополнительно содержит 30-40 мас.% электропроводного компонента внутреннего слоя.
В одном из вариантов внутренний слой 400 имеет толщину, равную по существу 0,001''.
В одном из вариантов компонент растворителя восстановителя первого промежуточного слоя 420 содержит 50-70% н-бутилацетата и 30-50% ксилола.
В одном из вариантов компонент растворителя восстановителя первого промежуточного слоя 420 содержит 50-70% метилацетата и 30-50% ксилола.
В одном из вариантов, первый промежуточный слой 420 дополнительно содержит 60-65 мас.% компонента растворителя восстановителя.
В одном из вариантов первый промежуточный слой 420 дополнительно содержит 15-20 мас.% связующего компонента.
В одном из вариантов связующий компонент первого промежуточного слоя 420 представляет собой акриловый полимер.
В одном из вариантов связующий компонент первого промежуточного слоя 420 представляет собой полиуретан.
В одном из вариантов, первый промежуточный слой 420 дополнительно содержит 35-45 мас.% пигментного компонента с высокой диэлектрической проницаемостью.
В одном из вариантов первый промежуточный слой 420 имеет толщину, равную по существу 0,001''.
В одном из вариантов компонент растворителя восстановителя второго промежуточного слоя 440 содержит 50-70% н-бутилацетата и 30-50% ксилола.
В одном из вариантов компонент растворителя восстановителя второго промежуточного слоя 440 содержит 50-70% метилацетата и 30-50% ксилола.
В одном из вариантов второй промежуточный слой 440 дополнительно содержит 60-65 мас.% компонента растворителя восстановителя.
В одном из вариантов второй промежуточный слой 440 дополнительно содержит 15-20 мас.% связующего компонента.
В одном из вариантов связующий компонент второго промежуточного слоя 440 представляет собой акриловый полимер.
В одном из вариантов связующий компонент второго промежуточного слоя 440 представляет собой полиуретан.
В одном из вариантов второй промежуточный слой 440 дополнительно содержит 35-45 мас.% электролюминесцентного пигментного компонента.
В одном из вариантов слой электролюминесцентного пигментного компонента имеет толщину равную по существу 0,002''.
В одном из вариантов слой электролюминесцентного пигментного компонента второго промежуточного слоя 440 имеет толщину, равную по существу 0,002''.
В одном из вариантов наружный слой 460 имеет толщину в диапазоне от 0,001'' до 0,002'', причем наружный слой 460 имеет удельное электрическое сопротивление меньше 100 Ом/квадратный метр.
В одном из вариантов внутренний слой 400 имеет толщину в диапазоне от 0,0002'' до 0,001'', причем внутренний слой 400 имеет удельное электрическое сопротивление меньше 2000 Ом/квадратный метр.
В одном из вариантов (Фиг. 1) первый промежуточный слой 420 расположен между внутренним слоем 400 и вторым промежуточным слоем 440, а второй промежуточный слой 440 расположен между наружным слоем 460 и первым промежуточным слоем 420.
В одном из вариантов (Фиг. 3), первый промежуточный слой 420 и второй промежуточный слой 440 смешаны в виде комбинированного промежуточного слоя 441 и распыляются одновременно; этот комбинированный промежуточный слой 441 содержит 40-80 мас.% компонента растворителя восстановителя, 10-35 мас.% связующего компонента, 10-30 мас.% электролюминесцентного пигментного компонента, 10-25 мас.% пигментного компонента с высокой диэлектрической проницаемостью, комбинированный промежуточный слой 441 имеет толщину в диапазоне от 0,002'' до 0,004'', комбинированный промежуточный слой 441 растекается после осаждения таким образом, что электролюминесцентный пигмент диспергируется в ровном и однородном слое при отверждении пленки с обеспечением эффекта равномерного свечения при возбуждении, и причем пленка растекается с образованием гладкой пленки, которая полностью покрывает внутренний слой 400, чтобы не допустить прямого электрического соединения между электропроводными слоями 400 и 460.
В одном из вариантов компонент растворителя восстановителя содержит 50-70% н-бутилацетата и 30-50% ксилола.
В одном из вариантов компонент растворителя восстановителя содержит 50-70% метилацетата и 30-50% ксилола.
В одном из вариантов комбинированный промежуточный слой 441 содержит 60-65 мас.% компонента растворителя восстановителя.
В одном из вариантов комбинированный промежуточный слой 441 содержит 15-20 мас.% компонента растворителя восстановителя.
В одном из вариантов компонент растворителя восстановителя комбинированного промежуточного слоя 441 содержит акриловый полимер.
В одном из вариантов компонент растворителя восстановителя комбинированного промежуточного слоя 441 содержит полиуретановое связующее.
В одном из вариантов комбинированный промежуточный слой 441 содержит 15-25 мас.% электролюминесцентного пигментного компонента.
В одном из вариантов комбинированный промежуточный слой 441 содержит 15-20 мас.% пигментного компонента с высокой диэлектрической проницаемостью.
В одном из вариантов комбинированный промежуточный слой 441 имеет толщину равную по существу 0,002''.
В одном из вариантов различные слои наносят посредством распыления в малом объеме при высоком давлении, при этом каждое покрытие распыляют сжатым воздухом и осаждают на конформную подложку, и затем покрытие растекается после осаждения до достижения заданной толщины пленки.
В одном из вариантов, различные слои наносят способом аэрозольного распыления, причем каждое покрытие распыляют внутри контейнера с помощью пропеллента, и осаждают таким образом на конформную подложку, и затем покрытие растекается после осаждения до достижения заданной толщины пленки.
В одном из вариантов пропеллент внутри контейнера представляет собой пропан.
В одном из вариантов различные слои наносят способом электростатического напыления, когда каждое покрытие распыляют сжатым воздухом и осаждают на заряженную поверхность конформной подложки, и затем покрытие растекается после осаждения до достижения заданной толщины пленки.